(57)【要約】  本発明は、非透過性シートを含む汚染防止層を含む化粧料組成物塗布具に関する。本発明に係る塗布具は、化粧料組成物や菌などによる外部影響からの汚染および変色を防止することができるため、使用が便利かつ衛生的である。
2017518153.tif 000002
【特許請求の範囲】
【請求項１】
化粧料組成物を皮膚に塗布する塗布層；
前記塗布層の上部に積層された弾性層；および
前記弾性層の上部に積層された汚染防止層を含み、
前記汚染防止層は、湿式ポリウレタン層およびその上部に積層された非透過性シートを含み、
前記非透過性シートは、ポリウレタン、ポリエチレン、ポリプロピレン、およびポリエチレンとポリプロピレンの重合体のうち一つ以上を含む、化粧料組成物塗布具。
【請求項２】
前記汚染防止層は、湿式ポリウレタン層およびその上部に積層された乾式ポリウレタンシートを含む、請求項１に記載の化粧料組成物塗布具。
【請求項３】
前記非透過性シートは、シート単位面積５ｃｍ×５ｃｍ当たりにポア（ｐｏｒｅ）が５個以下で含まれている非気孔性（ｎｏｎ‐ｐｏｒｏｕｓ）である、請求項１に記載の化粧料組成物塗布具。
【請求項４】
前記非透過性シートは、上部面に一つ以上の凹凸を含み、
前記凹凸の深さは１０〜２００μｍである、請求項１に記載の化粧料組成物塗布具。
【請求項５】
前記非透過性シートの上部面は、疎水性コーティング層をさらに含む、請求項１に記載の化粧料組成物塗布具。
【請求項６】
前記疎水性コーティング層は、シリコーン系化合物およびフッ素系化合物のうち一つ以上をさらに含む、請求項５に記載の化粧料組成物塗布具。
【請求項７】
前記汚染防止層の厚みは、０．０５〜３．０ｍｍである、請求項１に記載の化粧料組成物塗布具。
【請求項８】
前記汚染防止層の引張強度は、３〜６ｋｇ／ｃｍ３である、請求項１に記載の化粧料組成物塗布具。
【請求項９】
前記汚染防止層の延伸率は、２００〜７００％である、請求項１に記載の化粧料組成物塗布具。
【請求項１０】
前記コーティング層の厚みは、０．００１〜０．３ｍｍである、請求項５に記載の化粧料組成物塗布具。
【請求項１１】
前記汚染防止層の非透過性シートまたはコーティング層は、その下段に位置する層の上に、１００〜２５０℃で熱接着されて積層されたものである、請求項１〜１０のいずれか一項に記載の化粧料組成物塗布具。
【請求項１２】
請求項１〜１０のいずれか一項に記載の化粧料組成物塗布具を含む化粧品。
【請求項１３】
前記化粧品は、メイクアップ化粧品である、請求項１２に記載の化粧品。
【発明の詳細な説明】
【技術分野】
【０００１】
本発明は、汚染防止処理を施して、抗菌力、汚染物質吸着防止能を有する化粧料組成物塗布具に関する。
【背景技術】
【０００２】
従来の液状の化粧料組成物の携帯が拡散され、化粧料組成物塗布具の使用が増加するにつれ、使用する塗布具の形態もまた、安全性と便利性を追求するようになった。従来にも携帯型容器の内蔵塗布具は存在したが。手に取った時のグリップ感に劣り、手に内容物が付いて汚れるという問題があり、また、塗布具自体も汚染され、変色して衛生面において脆弱であるという短所があった。
【０００３】
化粧料組成物を簡便に携帯することができるというパクトタイプの容器には、薄く加工されたスポンジが内蔵されているため、携帯し、化粧をしたり、外で化粧直ししたりするのに容易である。しかし、前記のような容器に内蔵される化粧料組成物塗布具は、使用中に油分や水分、顔の皮脂、外部のほこりが付着したりもし、容器に内蔵された後、長期間保管される中で、環境により高温多湿の条件では、菌によって汚染され得るという問題がある。また、このような汚染された塗布具の継続的な使用により、化粧料組成物も２次的に汚染され得る。さらに、塗布具に付いている化粧料組成物が洗浄でも除去されず、美観上にも汚れて見えるため、美的要素が減少し得る。
【０００４】
したがって、化粧料組成物塗布具を清潔かつ安全に使用するためには、菌の汚染を防止することができる抗菌力が必要であり、汚染されたとしても容易に除去され得る材料の選択および加工が要求される。
【先行技術文献】
【特許文献】
【０００５】
【特許文献１】特開２００７‐５４１６１号公報
【特許文献２】韓国公開特許第１０−２０１３−０１３４６０４号公報
【特許文献３】特許第３９８５９１６号公報
【特許文献４】韓国公開実用新案第２０−２０１１−００１１１６２号公報
【特許文献５】韓国登録実用新案第２０−０４７２８１３号公報
【特許文献６】韓国公開特許第１０−２０１３−０１２２５６０号公報
【特許文献７】特開２００７−５４１６１号公報
【発明の概要】
【発明が解決しようとする課題】
【０００６】
本発明の目的は、外部の菌および化粧料組成物からの汚染を防止し、変色することなく、清潔かつ便利に使用することができる化粧料組成物塗布具を提供することにある。
【課題を解決するための手段】
【０００７】
前記目的を達成するために、本発明の一観点は、化粧料組成物を皮膚に塗布する塗布層および塗布層の上部に積層された汚染防止層を含み、前記汚染防止層は、非透過性シートを含む化粧料組成物塗布具を提供する。
【発明の効果】
【０００８】
本発明に係る塗布具は、塗布層の裏面に汚染防止層を含むことにより、皮膚への塗布機能を有する塗布層以外の部分が化粧料組成物、具体的には、水分、油分あるいはピグメントを含有する化粧料組成物を吸収することなく弾き出すことができ、付いても吸収しないため容易に除去することができる。このように、本発明の化粧料組成物塗布具は、抗菌力を持ち、かつ変色が起こらないので、化粧品容器に内蔵され、又は化粧料組成物塗布具として適用するのに有用である。
【図面の簡単な説明】
【０００９】
【図１】本発明の比較例として、汚染防止層を含まないアクリロニトリルブタジエンゴム（ＮＢＲ）材質の化粧料組成物塗布具で化粧料組成物を取った様子を撮影した写真である。
【図２】本発明の比較例として、汚染防止層を含まない化粧料組成物塗布具の汚染除去試験結果を撮影した写真である。
【図３】本発明の一実施例として、汚染防止層を含む化粧料組成物塗布具の汚染除去試験結果を撮影した写真である。
【発明を実施するための形態】
【００１０】
本明細書において、「塗布具」は、任意の物質または成分を皮膚に伝達するための道具であって、パフ、チップなどの塗布手段をすべて含む最広義の意味であり、アプリケーター（ａｐｐｌｉｃａｔｏｒ）ともいう。
【００１１】
本明細書において、「シート（ｓｈｅｅｔ）」は、塗布具の一面以上に覆い重ねられた部材であって、フィルム、板、膜などをすべて含む最広義の意味で使用される。
【００１２】
本明細書において、塗布具の「汚染防止層」は、塗布具において、化粧料組成物を皮膚に伝達する塗布面以外の面が化粧料組成物または外部環境から汚染されることを防止するための層を意味する。
【００１３】
以下、本発明について詳細に説明する。
【００１４】
本発明の一実施例は、化粧料組成物を皮膚に塗布する塗布層；前記塗布層の上部に積層された弾性層；および、前記弾性層の上部に積層された汚染防止層を含み、前記汚染防止層は、非透過性シートを含む化粧料組成物塗布具を提供する。前記塗布層は、塗布具の最も下層において化粧料組成物を皮膚に塗布する塗布面を含み、前記弾性層は、前記塗布層の上部に積層された塗布具の使用感と広がり性を付与してよい。前記弾性層の上部に積層された汚染防止層は、外部からの汚染を防止し、化粧料組成物が手に滲み出ることを防止してよい。
【００１５】
一実施例として、前記化粧料組成物塗布具の汚染防止層に含まれている非透過性シートは、ポリウレタンであってよい。前記汚染防止層は、たとえば、複数の層で構成されてよく、また、前記複数の層は、異なる材料で構成されてよい。たとえば、前記汚染防止層は、湿式ポリウレタン層およびその上部に積層された非透過性シートを含み、前記非透過性シートは、ポリウレタン、ポリエチレン、ポリプロピレン、およびポリエチレンとポリプロピレンの重合体のうち一つ以上を含んでよい。
【００１６】
ポリウレタンは、たとえば、乾式ポリウレタンと湿式ポリウレタンであってよい。ただし、従来の塗布具は主に湿式ポリウレタンからなっていたが、前記湿式ポリウレタンは、親水性で水分を吸収するため、別途に抗菌物質処理をしなければ菌によって汚染されるという問題がある。また、化粧料組成物が付くと即座に吸収されて使用者による使用中に美的要素が低下し、洗浄しても除去されないという短所がある。一方、乾式ポリウレタンは、ポア（ｐｏｒｅ）が非常に少なく含まれているか、ポアが含まれていないクローズドセル構造を有しているため、水分と油分を吸収しない。
【００１７】
そこで、本発明の汚染防止層は、一実施例として、湿式ポリウレタン層およびその上部に積層された非透過性シートとして乾式ポリウレタンシートを含んでよい。このように、湿式ポリウレタン層の上部に乾式ポリウレタンシートを積層すると、乾式ポリウレタンの疎水性により汚染物質および湿気の吸収を防止することができるとともに、その下部の湿式ポリウレタン層を通じて汚染防止層の厚みを容易に調節することができる。一実施例として、前記乾式ポリウレタンと湿式ポリウレタンは、同一の厚みの層で構成されてもよく、異なる厚みの層で構成されてもよい。たとえば、前記乾式ポリウレタンシートは、コーティング層またはフィルムの形態で、前記湿式ポリウレタンの最上部に位置してよい。
【００１８】
本発明の一実施例に係る化粧料組成物塗布具の汚染防止層に含まれている非透過性シートは、水分が吸収されない疎水性であるので、水分や化粧料組成物を吸収せずにはじき出すため、塗布具の塗布面以外の面が外部から汚染されることを基本的に封鎖することができる。したがって、化粧料組成物が付着しても、ティッシュで拭き取れば除去されるため、使用中にもきれいな状態が持続し、洗浄する際にも問題なく塗布面の洗浄のみすればよいので、使用が容易である。
【００１９】
本発明の一実施例に係る化粧料組成物塗布具の汚染防止層に含まれている非透過性シート、すなわち、塗布具の塗布面と反対方向の表面は、非気孔性（ｎｏｎ‐ｐｏｒｏｕｓ）であってよい。より具体的には、シート単位面積５ｃｍ×５ｃｍ当たりにポア（ｐｏｒｅ）が５個以下で含まれている非気孔性であってよい。前記非透過性シートは、物質の吸収がされないように、各セル（ｃｅｌｌ）がクローズド（ｃｌｏｓｅｄ）セル構造を有してよい。前記クローズドセル構造は、被膜タイプの表面であって実質的に気孔がほとんどなく、物質が吸収されない。
【００２０】
また、前記非透過性シートの上部面は、外部からの汚染防止および抗菌力強化のために、疎水化物質を含む疎水性コーティング層をさらに含んでよい。また、シリコーン系化合物およびフッ素系化合物のうち一つ以上をさらに含んでよいが、外部汚染物質または化粧料組成物の吸収がされないものであれば、これに限定されることなく含んでよい。
【００２１】
また、前記コーティング層の厚みは、たとえば、０．００１〜０．３ｍｍであってよい。より具体的に、前記コーティング層の厚みは、たとえば、０．００１ｍｍ以上、０．０１ｍｍ以上、０．１ｍｍ以上、０．５ｍｍ以上、１ｍｍ以上、または２ｍｍ以上であってよく、３ｍｍ以下、２ｍｍ以下、１ｍｍ以下、０．５ｍｍ以下、または０．１ｍｍ以下であってよい。厚みは、たとえば、０．００１ｍｍ未満であれば、コーティング層の汚染除去機能に影響を及ぼして、汚染物質がきれいに除去されずに残り得る。０．３ｍｍ超過であれば、使用感触および加工性を低下させ得る。
【００２２】
前記汚染防止層は、たとえば、０．０５〜３．０ｍｍの厚みを有してよい。より具体的に、前記汚染防止層の厚みは、０．０５ｍｍ以上、０．１ｍｍ以上、０．５ｍｍ以上、１ｍｍ以上、または２ｍｍ以上であってよく、３ｍｍ以下、２ｍｍ以下、１ｍｍ以下、０．５ｍｍ以下、または０．１ｍｍ以下であってよいが、本発明の塗布具の使用感を低下させない範囲内であれば、これに限定されない。
【００２３】
前記汚染防止層は、たとえば、引張強度が３〜６ｋｇ／ｃｍ３であってよい。より具体的に、前記汚染防止層の引張強度は、３ｋｇ／ｃｍ３以上、３．５ｋｇ／ｃｍ３以上、４ｋｇ／ｃｍ３以上、または５ｋｇ／ｃｍ３以上であってよく、６ｋｇ／ｃｍ３以下、５．５ｋｇ／ｃｍ３以下、５ｋｇ／ｃｍ３以下、または４ｋｇ／ｃｍ３以下であってよいが、本発明の塗布具の耐久性を維持することができる範囲内であれば、これに限定されない。たとえば、引張強度が３ｋｇ／ｃｍ３未満の場合、強度が弱く、長期間の使用および保管中に安定度が低下し得る。たとえば、６ｋｇ／ｃｍ３超過の場合、柔らかな感触が劣化し、加工性が低下し得る。
【００２４】
前記汚染防止層は、たとえば、延伸率が２００〜７００％であってよい。たとえば、２００％未満の場合、安定度が低下し得、たとえば、７００％超過の場合、加工性が低下し得る。
【００２５】
本発明の一実施例に係る化粧料組成物塗布具の非透過性シートは、その上部面に一つ以上の凹凸を含んでよく、前記凹凸は、エンボス表面処理によって形成されたものであってよい。前記凹凸の深さは、Ｌｅｘｔ  ３Ｄ  Ｍｅａｓｕｒｉｎｇ  Ｌａｓｅｒ  Ｍｉｃｒｏｓｃｏｐｅ  ＯＬＳ４１００機器を利用して１０×倍率で深さ（ｄｅｐｔｈ）を測定した際に、１０〜２００μｍであってよい。凹凸は、化粧料組成物塗布具の加工中のセルの形成に影響を与え得る要素であって、防御装置機能をし、かつ審美感も提供し得る。
【００２６】
また、前記汚染防止層の非透過性シートまたはコーティング層は、それぞれ、その下段に位置する層の上に、１００〜２５０℃で熱接着されて積層されたものであってよい。熱接着は、加工効率性が高い。前記熱接着時の加工温度が１００℃未満であると、接着力が不十分であり、２５０℃超過であると、接着力が不十分であったり、過度なメルティングの程度により完成度を阻害するという問題がある。
【００２７】
本発明の一実施例として、前記化粧料組成物塗布具の塗布層は、前記塗布具が伝達する化粧料組成物の用途に応じて、多様な材質を選択して含めてよく、たとえば、アクリロニトリルブタジエンゴム（ＮＢＲ）、スチレン‐ブタジエンゴム（ＳＢＲ）、天然ゴム（ＮＲ）、ポリ塩化ビニル、ポリエチレン、エチレン‐酢酸ビニルブチルゴム（ＥＶＡ）、ラテックス、シリコーン、スチレン‐イソプレン‐スチレン（ＳＩＳ）、スチレン‐エチレン‐ブチレン‐スチレン（ＳＥＢＳ）、ポリビニルアルコール（ＰＶＡ）、ニトリルゴム、ブチルゴム、クロロプレンゴム（ネオプレン）、ポリオレフィンおよびポリウレタンからなる群より選択された一つ以上で製造されたフォーム（ｆｏａｍ）を含んでよい。より具体的な例として、前記シリコーンフォームは、シリコーン系エラストマーで製造したフォームを含んでよい。
【００２８】
前記弾性層は、たとえば、発泡フォームを含んでよく、使用感に応じて強度を調節してよい。前記発泡フォームは、たとえば、アクリロニトリルブタジエンゴム（ＮＢＲ）、スチレン‐ブタジエンゴム（ＳＢＲ）、天然ゴム（ＮＲ）、ポリ塩化ビニル、ポリエチレン、エチレン‐酢酸ビニルブチルゴム（ＥＶＡ）、ラテックス、シリコーン、スチレン‐イソプレン‐スチレン（ＳＩＳ）、スチレン‐エチレン‐ブチレン‐スチレン（ＳＥＢＳ）、ポリビニルアルコール（ＰＶＡ）、ニトリルゴム、ブチルゴム、クロロプレンゴム（ネオプレン）、ポリオレフィンおよびポリウレタンからなる群より選択された一つ以上で製造されたフォーム（ｆｏａｍ）を含んでよい。より具体的な例として、前記シリコーンフォームは、シリコーン系エラストマーで製造したフォームを含んでよい。前記弾性層の他の一実施例として、前記発泡フォームは、被膜加工フォームまたはフロック（ｆｌｏｃｋ）加工フォームを含んでよい。前記被膜加工フォームは、ゴム、ポリビニルまたはポリウレタンといった高分子フォームに膜を覆わせたものであって、被膜加工前のフォームに比べて一般的にセルの大きさが小さい。前記フロック加工フォームは、ポリマーフォームに繊維を付着させたものであって、前記繊維は、コットン、アクリル、ポリアミド、ナイロン、ポリエステル、シルクおよびレーヨンからなる群より選択された一つ以上であってよく、具体的に、コットン、アクリル、ポリアミド、ナイロン、ポリエステル、シルク、コットンとアクリル、コットンとレーヨン、ナイロンとポリエステルおよびコットン、アクリルとポリエステルを含んでよい。
【００２９】
本発明の一実施例の化粧料組成物塗布具は、化粧料組成物を皮膚に伝達させるために使用され、前記化粧料組成物は、溶液、エマルジョンまたは懸濁液を含むが、これらに制限されるものではない。
【００３０】
前記化粧料組成物は、具体的に、乳化型であってよく、より具体的に、油中水（Ｗ／Ｏ）型または水中油（Ｏ／Ｗ）型、分散型、具体的には油分散または水分散型であってよい。
【００３１】
前記化粧料組成物は、たとえば、ツインケーキ、メイクアッププライマー、メイクアップベース、液状または高粘度ファンデーション、コンシーラー、リップスティック、リップグロス、パウダー、リップライナー、アイブロウ、アイライナー、アイシャドウ、ブラッシャー（ｂｌｕｓｈｅｒ）、紫外線遮断剤、ローション、クリーム、またはエッセンスなどに剤形化されてよいが、これらに限定されるものではない。
【００３２】
本発明の一実施例は、前記塗布具を含む化粧品を提供してよく、前記化粧品は、メイクアップ化粧品であってよい。
【００３３】
また、本発明の一実施例に係る前記塗布具は、パフ形態であってよい。前記塗布具は、前記塗布具を収納することができる下部および鏡などが取り付けられてよく、蓋の上部を含む容器、一般的にパクトと呼ばれる化粧品用容器として提供されてよい。
【００３４】
以下、実施例を通じて、本発明をさらに詳細に説明することとする。これらの実施例は、専ら本発明を例示するためのものであって、本発明の範囲がこれらの実施例により制限されるものと解釈されないことは、当業界における通常の知識を有する者にとって自明なことである。
【００３５】
［実験例１］汚染防止層の製造およびその材質に応じた加工性の検討
本実験例においては、化粧料組成物塗布具の塗布層に汚染防止層を積層するにあたっての、汚染防止層の材質別加工性について検討した。ポリウレタンからなる塗布層の上部に発泡フォームからなる弾性層を積層し、その上部に下記材質にて汚染防止層を積層して３重層に構成された化粧料組成物塗布具を作製した。
【００３６】
このとき、実施例１は、湿式ポリウレタン、およびその上部に水と化粧料組成物を吸収せず、かつ物理的に押して吸収させても吸収されない非気孔性（ｎｏｎ‐ｐｏｒｏｕｓ）の乾式ポリウレタンフィルムを積層した結合物にて汚染防止層を作製した。
【００３７】
実施例２は、前記実施例１の汚染防止層に、ポリエチレンとポリプロピレンの重合体を、厚みが０．０４ｍｍになるように表面コーティングしてコーティング層を積層した。ここで、前記コーティングの厚みは、一定のサイズに塗布された厚みを意味し、フィルム５４ｉｎｃｈ、１，０００ｍに０．０４ｍｍの厚みでコーティングがなされたものである。
【００３８】
比較例１〜４は、それぞれ、湿式ポリウレタン、または湿式ポリウレタン上部にポリエチレン、ポリプロピレンもしくはポリオレフィンを積層して、汚染防止層を製造した。
【００３９】
前記各汚染防止層および弾性層は、１００〜２５０℃の熱で融着するか、レーザーで融着して加工した。
【００４０】
【表１】
2017518153.tif 000003
【００４１】
その結果、前記表１に記載したところのように、レーザーで融着した場合には、実施例１，２および比較例１〜４のいずれも、融着加工試験において、３重の融着がなされていないか、または溶着がなされても溶着強度が弱く３重融着シール部分が剥がれ落ちた。一方、熱溶着加工した場合には、乾式または湿式ポリウレタンを汚染防止層として作製した実施例１，２、および比較例１が、加工性があることを確認することができた。
【００４２】
［製造例］化粧料組成物の作製
油性成分、乳化剤、有機または無機紫外線遮断剤、ピグメントおよび水相成分を含有する化粧料組成物（ファンデーション）を、下記表２のとおり作製した。
【００４３】
【表２】
2017518153.tif 000004
【００４４】
［実験例２］汚染防止層の効果の評価
本実験例においては、前記実施例１，２および比較例１の汚染防止層の、汚染物質に対する効果を試験した。
【００４５】
水吸収力は、各汚染防止層の上に水を０．２ｃｃ落とし、吸収するかどうかを観察した。化粧料組成物吸収力は、材質の上に、液状化粧料組成物である前記［製造例］のファンデーションを０．２ｃｃ落とし、吸収するかどうかを観察して評価した。
【００４６】
汚染除去力は、ファンデーション０．２ｇをシャーレに入れ、前記実施例１，２および比較例１の各汚染防止層試料４ｃｍ×４ｃｍを前記ファンデーションの上に載せてから、５ｋｇの重さを２０分間加えた後、各汚染防止層の表面に付着した化粧料組成物をティッシュで除去したときの、各汚染防止層の表面に化粧料組成物が残る程度を観察して評価した。
【００４７】
本実験において、汚染除去力は、汚染防止層に圧力を加えて汚染物質と接触させたときに、汚染物質の透過および除去が容易であるかについて確認した実験である。
【００４８】
【表３】
2017518153.tif 000005
【００４９】
その結果、前記表３に示されたところのように、比較例１の湿式ポリウレタン素材には、水がそのまま吸収され、化粧料組成物も吸収された。汚染除去力試験においても、化粧料組成物が吸収されて除去されなかった。一方、本発明の実施例１および２の乾式ポリウレタン素材は、クローズドセル構造を有することにより、水は吸収されず、汚染除去力試験においても優れた結果を示すことを確認することができた（図３参照）。
【００５０】
［実験例３］汚染防止層を含む化粧料組成物塗布具の抗菌力
抗菌力は、ブドウ状球菌と肺炎菌を接種後の減少率を測定した。抗菌力試験法は、ＫＳＫ０６９３試験法を使用し、使用菌株は、ｓｔａｐｈｙｌｏｃｏｃｃｕｓ  ａｕｒｅｕｓ  ＡＴＣＣ  ６５３８，ｋｌｅｂｓｉｅｌｌａ  ｐｎｅｕｍｏｎｉａ  ＡＴＣＣ  ４３５２であった。その結果を下記表４に示した。
【００５１】
【表４】
2017518153.tif 000006
【００５２】
前記表４に示されたところのように、湿式ポリウレタンで汚染防止層を作製した場合、塗布具が菌による汚染に対して脆弱であるものと示されたのに対し、乾式ポリウレタンフィルムを積層して汚染防止層を作製した場合には、抗菌力が具備されることを確認することができる。
【００５３】
以上、本発明の内容の特定の部分を詳細に記述したところ、当業界における通常の知識を有する者にとって、このような具体的な技術は単に好ましい実施形態に過ぎず、これにより本発明の範囲が制限されるものではないという点は明白である。したがって、本発明の実質的な範囲は、添付された請求項と、それらの等価物によって定義されると言える。
【図１】
2017518153.tif 000007
【図２】
2017518153.tif 000008
【図３】
2017518153.tif 000009
【国際調査報告】
2017518153.tif 000010
2017518153.tif 000011
2017518153.tif 000012
2017518153.tif 000013